Brevet FR2576600A1 — publié le 19860801

POLYMERES RETICULABLES A BASE D'ESTERS INSATURES DE L'ACIDE FUROIQUE, LEUR PROCEDE DE PREPARATION ET LEUR APPLICATION A LA FABRICATION DE REVETEMENTS La présente invention a pour objet des polymères et des copolymères réticulables à froid d'esters insaturés de l'acide furoique, à savoir les acrylates et les alkylacrylates d'alkyl- furoate, ainsi que les latex desdits polymères ou copolymères, leur procédé de préparation et leur application comme liants ou à la fabrication de revêtements. Les polymères et copolymères réticulables faisant l'objet de l'invention sont caractérisés en ce qu'ils sont constitués de: 1 à 100 % de motifs dérivés d'un ester insaturé de l'acide furoique de formule: R O O I il I il CH2 = C - C- 0 -- R')- -C (I) \| o R représente de l'hydrogène ou un groupe alkyle en C1-C2 et de préférence en C1 R' représente un radical alkylène linéaire ou ramifié en C1-C5 et de préférence en C2-C4 : n représente un nombre entier allant de 1 à 4 et de préférence égal à 1 et O à 99 % de motifs dérivés d'au moins un monomère insaturé copolymérisable avec ledit ester insaturé de formule I Lorsque l'invention vise des copolymères réticulables, ceux-ci sont de préférence constitués de: 1 à 50 % de motifs dérivés d'ester insaturé de l'acide furoique de formule (I) et de 50 à 99 % de motifs dérivés d'au moins un monomère insaturé copolymérisable avec ledit ester insaturé de formule (I) On dénommera ci-après par "polymères" aussi bien les homopolymères des esters insaturés de formule I que leurs copolymères. On dénommera ci-après par "polymères réticulables" des "polymères" non encore réticulés ou déjà partiellement autoréticulés en cours de polymérisation. Parmi les esters insaturés de formule I, on peut citer en particulier l'acrylate et le méthacrylate de 2-éthyl furoyle, les acrylates et méthacrylates d'isopropylfuroyle. Ces esters insaturés de formule (I) peuvent être obtenus par réaction d'un acrylate, méthylacrylate ou éthylacrylate d'hydroxyalkyle de formule: R 0 I Il CH2 = C- C - O -- R')- OH (Il) n o R, R' et n ont la signification donnée ci-dessus, avec un halogénure de furoyle, les quantités de réactifs mises en oeuvre correspondant à un rapport molaire halogénure de furoyle/réactif de formule (II) compris entre la stoechiométrie et un excès de 10 % de l'un ou l'autre des réactifs par rapport à la stoechiométrie. Parmi les réactifs de formule -(II) pouvant être mis en oeuvre, on peut citer en particulier: les acrylates ou métha- crylates de 2-hydroxyéthyle, 2-hydroxypropyle, 2-hydroxy-1-méthyl- éthyle, 3-hydroxypropyle, 2-hydroxy-1-éthyléthyle, 4-hydroxy- butyle,... Parmi les halogénures de furoyle, on peut citer le bromure de furoyle et tout particulièrement le chlorure de furoyle. Pour une bonne mise en oeuvre du procédé, ladite réaction est réalisée à une température comprise entre O et 40 C, de préférence entre 5 et 20 C, en présence d'un catalyseur piègeant l'hydracide formé et d'un solvant commun à l'halogénure de furoyle et au réactif de formule II. Parmi les catalyseurs pouvant être mis en oeuvre, on peut citer les amines tertiaires ne possèdant pas d'hydrogène labile, telles que les trialkylamines présentant des radicaux alkyles en C1-C6, les N, N dialkylanilines présentant des radicaux alkyles en C1-C2, les alkylène polyamines tertiaires (triéthylènediamine, N,N,N',N'tétraméthyléthylènediamine, N, N, N', N'-tétraméthyl-1,3 butanediamine...) , les amines tertiaires aromatiques telles que la pyridine, les méthylpyridines... La quantité de catalyseur pouvant être mise en oeuvre correspond à un rapport molaire catalyseur/hydracide formé compris entre la stoechiométrie et un excès de 10 % par rapport à la stoechiométrie. Parmi les solvants pouvant être mis en oeuvre, on peut citer: la pyridine, les solvants aromatiques (benzène, toluène, xylène...), les solvants aliphatiques chlorés (dichlorométhane, chloroforme, tétrachlorure de carbone, 1-2 dichloréthane,..). Ceux-ci sont mis en oeuvre en quantité au moins suffisante pour dissoudre les réactifs. Il est tout particulièrement intéressant d'utiliser de la pyridine puisque celle-ci joue à la fois le r8le de catalyseur et celui de solvant. La réaction se déroule généralement en une ou deux heures. Le catalyseur et le solvant sont ensuite séparés de l'ester recherché; cette opération peut être réalisée en acidifiant à froid le milieu réactionnel à l'aide d'un acide minéral tel que l'acide chlorhydrique, l'acide sulfurique, l'acide perchlorique... Ainsi, l'acidification peut être réalisée à une température voisine de 0 C à l'aide d'un excès d'acide par rapport à la quantité de catalyseur n'ayant pas réagi, cet excès pouvant aller jusqu'à 100 % par rapport à la stoechiométrie. L'ester recherché est ensuite séparé par exemple par décantation, puis purifié par exemple par lavage à l'eau. Parmi les monomères insaturés copolymérisables avec lesdits esters insaturés de formule I, on peut citer: les diènes conjugués tels que: le butadiène, l'isoprène, le chloroprène, le 1-3 pentadiène, le diméthylbutadiène,... À les monomères acryliques ou méthacryliques tels que: l'acrylonitrile, le méthacrylonitrile, les acrylates ou méthacrylates de méthyle, éthyle, propyle, isopropyle, butyle, 2-éthylhexyle, hydroxyéthyle, hydroxypropyle, glycidyle... les halogénures de vinyle ou de vinylidène tels que le chlorure de vinyle ou de vinylidène les monomères vinylaromatiques tels que: le styrène, 2576-600 l'a méthylstyrène, le vinylstyrène, le monochlorostyrène... À les esters vinyliques d'acides carboxyliques tels que l'acétate de vinyle, le propionate de vinyle, le versatate de vinyle, le butyrate de vinyle... les mono- ou di-acides carboxyliques présentant une ou des insaturations éthyléniques tels que: les acides acrylique, méthacrylique, crotonique, maléique, fumarique, itaconique... les acides sulfoniques insaturés tels que le vinylsulfonate de sodium Les polymères réticulables faisant l'objet de l'invention présentent généralement une masse moléculaire en nombre de l'ordre de 10 000 à 300 000, de préférence de l'ordre de 50 000 à 200 000. Ils présentent une température de transition vitreuse T faible, généralement inférieure à la température ambiante. Les polymères réticulables de l'invention possèdent la caractéristique de s'autoréticuler à température ambiante à l'oxygène atmosphérique. Ce phénomène d'autoréticulation peut être accéléré ou accentué par traitement thermique, par réaction à l'aide de radicaux libres provenant d'initiateurs péroxydiques (éventuel- lement en présence d'agents siccatifs) ou azoiques par exemple, ou par réaction photochimique par des U.V. par exemple; ils peuvent alors présenter un taux de réticulation correspondant à un taux de gel de l'ordre de 70 % à 100 % et un indice de gonflement de l'ordre de 0 à 30 mesurés selon les méthodes indiquées ci-après dans les exemples. Les polymères faisant l'objet de l'invention peuvent être obtenus par tout mode de polymérisation, par exemple par polymérisation en solution, en suspension, en émulsion. Ainsi, ils peuvent être obtenus par polymérisation en solution d'une composition monomère constituée de: 1 à 100 % dudit ester insaturé de l'acide furolque de formule (I) et 0 à 99 % d'au moins un desdits monomères insaturés copolymérisables avec ledit ester de formule I dans un solvant du polymère recherché, en présence d'un amorceur compatible avec ledit solvant et éventuellement d'un agent de transfert de cha!ne. Lorsqu'il s'agit de préparer un copolymère, on pourra de préférence mettre en oeuvre de: 1 à 50 % dudit ester insaturé de l'acide furoique de formule (I) et 50 à 99 % dudit monomère insaturé copolymérisable avec l'ester de formule (1). L'ester insaturé de formule I et le(s) monomère(s) éventuel(s) pouvant être mis en oeuvre sont ceux déjà cités ci-dessus; ils peuvent être introduits dans le milieu réactionnel, soit avant le début de la polymérisation en une seule fois, soit au cours de la polymérisation par fractions successives ou en continu, la nature de la composition monomère n'étant pas nécessairement constante pendant toute la durée d'introduction par fractions ou en continu. Parmi les solvants pouvant être mis en oeuvre, on peut citer les cétones telles qu'acétone, méthyléthylcétone, méthyl- isobutylcétone; les solvants aromatiques tels que benzène, to- luène, xylène; les solvants aliphatiques ou cycloaliphatiques tels que hexane, chloroforme, dichlorométhane, tétrachlorure de carbone, dichloréthane, cyclohexane, méthylcyclohexane; le tétrahydro- furanne, la diméthylformamide. Le solvant choisi est fonction du polymère recherché. Ainsi, pour obtenir un polymère dont plus de 50 % environ des motifs dérivent d'un monomère insaturé copolymérisable avec l'ester de formule I, on choisira un solvant de préférence parmi les solvants aromatiques, les solvants chlorés et le tétrahydrofuranne. La quantité de solvant pouvant être mise en oeuvre est telle que la concentration de la composition monomère dans ledit solvant est comprise entre 0,5 et 75 % en poids et de préférence entre 25 et 50 %. L'amorceur compatible avec ledit solvant est de préférence choisi parmi: les peroxydes organiques tels que le péroxyde de benzoyle, le péroxyde de lauroyle, le péroxyde de diisopropylbenzène, le péroxyde de méthyléthylcétone; les hydropéroxydes tels que l'eau oxygénée, l'hydropéroxyde de cumène, l'hydropéroxyde de diisopropylbenzène, les peresters tels que le perbenzoate de tertiobutyle; les percarbonates tels que- les peroxydicarbonates de dibutyle, de bis(2-éthylhexyle) ou de diisopropyle; ceux-ci peuvent être associés à un réducteur tel que le bisulfite ou le formaldehvdesulfoxylate de sodium, les polyéthylèneamines, les sucres, les sels métalliques; les initiateurs azoaliphatiques tels que l'azobis isobutyronitrile, le -2, 2'azobis(2, 4 diméthyl-valéronitrile), le 2,2'azobis(2,4 di- méthyl-4 méthoxyvaléronitrile). La quantité d'amorceur mise en oeuvre est fonction de la nature de la composition monomère et de la température de poly- mérisation; cette quantité peut être comprise entre 0,01 et 5 % en poids par rapport à la composition monomère et de préférence entre 0,5 et 3 Z. Comme exemples d'agents de transfert de chaîne, on peut citer: les mercaptans tels que le n-butyl-, n-octyl-, n-lauryl-, t-dodécyl-mercaptan; des dérivés halogénés tels que le tétra- bromure de carbone, le bromoforme....Ils peuvent être utilisés en quantités allant de 0 à 3 % environ en poids par rapport à la composition monomère. L'opération de polymérisation dure généralement de 1 à 24 h, cette durée étant bien entendu fonction de la nature de la composition monomère, de la concentration et la nature de l'amorceur et de la température de polymérisation. Si nécessaire, les polymères obtenus peuvent ensuite âtre séparés du solvant, par exemple par évaporation du solvant si celui-ci est volatile ou par précipitation du polymère dans un liquide non-solvant dudit polymère, liquide tel que lés alcools à chaîne courte, méthanol, éthanol, isopropanol par exemple ou les hydrocarbures saturés tels que hexane, heptane, éther de pétrole, cyclohexane... La présente invention a également pour objet des dispersions aqueuses ou latex desdits polymères réticulables ci-dessus décrits, le taux d'extrait sec desdites dispersions (c'est-à-dire le taux de particules de polymère réticulable) allant de 1 à 65 % en poids et de préférence de 45 à 55 % en poids. Elles sont constituées de particules de polymère réticulable en dispersion dans l'eau, de diamètre de l'ordre de 0,05 à 3 pm et de préférence de l'ordre de 0,1 à 0,2 pm. Lesdites dispersions aqueuses peuvent âtre obtenues par 2 576600 polymérisation en émulsion d'une composition monomère constituée de: 1100 % d'un ester insaturé de l'acide furoique de formule I et 0-99 % d'au moins un des monomères insaturés ci-dessus cités copolymérisables avec ledit ester de formule I, en présence d'un amorceur hydrosoluble et éventuellement d'un émulsifiant. Lorsqu'il s'agit de préparer une dispersion de copolymères, on pourra mettre en oeuvre de préférence de: 1 à 50 % d'ester insaturé de l'acide furoique de formule (I) et 50 à 99 % dudit monomère insaturé, copolymérisable avec l'ester de formule (I) L'ester insaturé de formule I et le(s) monomère(s) éventuels pouvant être mis en oeuvre sont ceux déjà cités ci-dessus; ils peuvent être introduits dans le milieu réactionnel, soit avant le début de la polymérisation en une seule fois, soit au cours de la polymérisation par fractions successives ou en continu, la nature de la composition monomère n'étant pas nécessairement constante pendant toute la durée d'introduction par fractions ou en continu. L'amorceur hydrosoluble est représenté plus particulièrement par les hydropéroxydes tels que l'eau oxygénée, l'hydropéroxyde de cumène, l'hydropgroxyde de diisopropylbenzène, et par les persulfates tels que le persulfate de sodium, le persulfate de potassium, le persulfate d'ammonium. Il-est employé en quantités comprises entre 0,05 et 2 % en poids par rapport au poids de la composition monomère. Ces amorceurs sont éventuellement associés à un réducteur, tel que le bisulfite ou le formaldéhydesulfoxylate de sodium, les poly- éthylèneamines, les sucres: dextrose, saccharose, les sels métal- liques. Les quantités de réducteur utilisées varient de O à 3 % en poids par rapport au poids de la composition monomère. En tant qu'agent émulsifiant éventuel, on peut mettre en oeuvre les agents anioniques classiques représentés notamment par les sels d'acides gras, les alkylsulfates, les alkylsulfonates, les arylsulfates, les arylsulfonates, les alkylarylsulfates, les alkylarylsulfonates, les sulfosuccinates, les alkylphosphates de métaux alcalins, les sels de l'acide abiétique hydrogénés ou non, les agents non-ioniques tels que les alcools gras polyéthoxylés, les alkylphénols polyéthoxylés, les acides gras polyéthoxylés... Ils sont employés à raison de 0,01 à 5 % en poids par rapport au poids de la composition monomère. Un agent de transfert de chaîne peut éventuellement être mis en oeuvre dans des proportions allant de 0 à 3 % en poids par rapport à la composition monomère, il est généralement choisi parmi les mercaptans tels que le N-dodécylmercaptan, le tertiododécyl- mercaptan; le cyclohexène; les hydrocarbures halogénés tels que le chloroforme, le bromoforme, le tétrachlorure de carbone, le tétrabromure de carbone; les dimères de l'a méthylstyrène. La température de polymérisation fonction de la nature de la composition monomère et de l'amorceur mis en oeuvre est générale- ment comprise entre 0 et 110 C, de préférence entre 20 et 90 C. L'opération de polymérisation dure généralement de 1 à 24 h; cette durée est bien entendu fonction de la nature de la composition monomère, de l'initiateur et de la température. Les dispersions aqueuses ainsi obtenues, bien que possédant une température de transition vitreuse Tg faible, généralement inférieure à la température ambiante, conduisent à des films, qui tout en gardant une bonne souplesse à basse température, possèdent grâce à l'autoréticulation du polymère du latex par l'oxygène de l'air une dureté superficielle et une ténacité notables ainsi qu'une insensibilité à l'eau et aux solvants importante. Si nécessaire, les particules de polymères réticulables peuvent être séparées du milieu aqueux par tout moyen connu tel que évaporation de l'eau, coagulation par ajout de sels alcalins ou par ajout d'acides forts, coagulation à basse température, précipitation du polymère réticulable dans un liquide non-solvant du polymère et miscible à l'eau tel que les alcools à chaîne courte, l'acétonitrile... Les polymères réticulables et les dispersions aqueuses de polymères réticulables faisant l'objet de l'invention sont autoréticulables à température ordinaire; ils peuvent de ce fait être utilisés de manière intéressante comme matière première pour la fabrication de revêtements divers sur papier, métaux, bois, matières plastiques; ils peuvent ainsi servir à la fabrication de vernis, d'adhésifs, de produits d'étanchéification, comme liants pour des pigments ou pour des nappes de matières fibreuses. Les exemples suivants sont donnés à titre indicatif et ne peuvent être considérés comme une limite du domaine et de l'esprit de l'invention. EXEMPLE 1 Préparation d'un homopolymère de méthacrylate de 2-éthylfuroate On introduit dans un réacteur de 250 cc à double enveloppe et muni d'un agitateur à ancre: - 50 g de toluène - 50 g de méthacrylate de 2éthylfuroate - 1,5 g d'azobisdiméthylvaléronitrile (3 % par rapport au monomère). La solution obtenue est dégazée pendant 30 mn à l'azote. La solution maintenue sous azote est portée à 65 C pendant 2 h 30; on obtient avec un rendement de 99,2 % un sel de polymère dans le toluène, preuve d'un début de réticulation. Le polymère formé présente un point de transition vitreuse Tg de 32 C environ. Le méthacrylate de 2-éthylfuroate mis en oeuvre dans cet exemple a été préparé de la manière suivante: On introduit à une température de 25 C dans un réacteur de 2 1 à double enveloppe avec circulation d'un liquide réfri- gérant, muni d'un agitateur à ancre, sous débit d'azote et en atmosphère anhydre 455 g (3,5 moles) de méthacrylate de monoéthylène-glycol et 387 g (4,9 moles) de pyridine anhydre. On ajoute alors doucement 503 g (3,85 moles) de chlorure de furoyle de manière à ne pas dépasser une température de 15 C. Cette température est maintenue constante pendant encore 1 heure, puis on laisse reposer la masse réactionnelle pendant 10 heures à température ambiante. Le mélange réactionnel est ensuite coulé dans une solution aqueuse contenant 4,5 moles d'acide chlorhydrique ainsi que de la glace. La phase organique constituée par l'ester recherché est séparée par décantation; elle est ensuite lavée avec une solution aqueuse à 10 % de bicarbonate de sodium, puis de nouveau avec de l'eau jusqu'à neutralité. On obtient après filtration un liquide visqueux incolore. Exemples 2-17 On prépare selon le mode opératoire décrit 8 l'exemple 1 des copolymères de méthacry]ate de 2-éthylfuroate et de styrène et/ou d'acrylate de butyle à partir de: - toluène comme solvant - méthacrylate de 2- éthylfuroate (MEF) - styrène (S) et/ou acrylate de butyle (ABu) - azobis diméthylvaléronitrile comme initiateur (3 % en poids par rapport aux monomères) Les quantités de réactifs mises en oeuvre, la durée de poly- mérisation, le taux de conversion et la composition du polymère obtenu déterminée par analyse RMN du proton, figurent au tableau I. Exemple 18 On prépare selon le mode opératoire décrit à l'exemple 1 un copolymère méthacrylate de 2-éthylfuroate-acrylate de butyle avec un rapport pondéral méthacrylate/acrylate de 55/45, à partir de: - 50 g de toluène - 12,5 g de méthacrylate de 2-éthylfuroate - 12,5 g d'acrylate de butyle - 0,75 g d'azobisdiméthylvaléronitrile comme initiateur Le copolymère obtenu, après 2 h 30 de polymérisation à C, est entièrement soluble dans le toluène quand il n'est pas exposé à l'air. Il présente les caractéristiques suivantes: - taux de méthacrylate: 45 % - taux d'acrylate de butyle: 55 % - température de transition vitreuse: Tg = - 7 C; A Tg = 19 C Potentialité de réticulation de ce copolymère Cette potentialité peut être déterminée par mesure du taux de réticulation du copolymère selon la méthode d'extraction des films par un solvant faisant intervenir les notions de taux gel et d'indice de gonflement. On dissout le copolymère dans du chlorure de méthylène afin d'obtenir une solution à 10 % en poids de copolymère, puis on prépare un film de 30 Mm à l'aide d'un tire-film. - 1l On opère l'extraction dans de la diméthylformamide sur à 300 mg de film sec introduit au fond d'un panier en papier supporté par un portepanier.déposé au fond d'un vase d'extraction de 70 ml. L'ordre des opérations est le suivant: 1. On introduit l'ensemble panier + porte-panier dans le vase d'extraction contenant 35 ml de diméthylformamide. On sort l'ensemble panier + porte-panier au bout d'une demi-heure et on le place pendant 1 h dans un dessicateur saturé de vapeur de diméthylformamide; il est ensuite égoutté et pesé; on obtient un poids T1. Après séchage à l'étuve à 100 C, l'ensemble panier + porte-panier est pesé à nouveau; on obtient un poids T2. 2. On introduit 200 à 300 mg de film sec dans le panier en papier et on pèse l'ensemble panier + porte-panier; on obtient un poids P1. On introduit l'ensemble dans le vase d'extraction contenant 35 ml de diméthylformamide; le vase est agité pendant une dizaine d'heures. L'ensemble panier.- porte-panier est sorti, puis placé dans un dessicateur saturé de vapeur de diméthylformamide pendant 1 h, puis pesé; on obtient un poids P2' Apres séchage à l'étuve à C et pesée, on obtient un poids P3o Le taux de gel 'T.C. en % est calculé par la foirmule: T.G. en % 3 2 x 100 P -T 1 2 o P - T2 représente la masse sèche de gel après retrait de la totalité du solvant P1 - T2 représente la masse de la prise d'essai (film). L'indice de gonflement I.G. est calculé par la formule: I.G. P2 T1 P - T 3 2 o P2 - T1 représente la masse de gel gonflé de solvant P3 - T2 représente la masse de gel séché. Ces mesures ont été réalisées à partir des films a) à i) suivants: a) film témoin non exposé à l'air b) film exposé à l'air pendant 24 h à 25 C c) film exposé à l'air pendant 14 jours à 25 C d) film exposé à l'air pendant 27 jours à 25 C e) film exposé à l'air pendant 2 heures à 100 C f) film exposé à l'air pendant 7 h 30 à 100 C g) film préparé à partir d'un polymère auquel ont été incorporés 2 % de péroxyde de benzoyle et maintenu 2 heures à C h) film préparé à partir d'un polymère auquel ont été incorporés I Z de péroxyde de méthyléthylcétone et 0,4 % d'octoate de cobalt et maintenu 24 heures à 25 C i) film préparé à partir d'un polymère auquel a été incorporé 0,8 % d'octoate de cobalt et maintenu 24 heures à 25 C. Les résultats de ces mesures figurent au tableau Il. Exemple 19 Préparation d'un latex d'homopolymère de méthacrylate de 2-éthyl- furoate On introduit dans un réacteur en verre de 500 ml muni d'un agitateur à ancre: - 200 parties d'eau déionisée - 1 partie de laurylsulfate de sodium - 0,36 partie d'hydrogénophosphate de potassium 0,18 partie de dihydrogénophosphate de sodium - 1 partie de persulfate de potassium - 100 parties de méthacrylate de 2-éthylfuroate. Le mélange réactionnel est purgé à l'azote, puis chauffé à C. On introduit ensuite pendant 4 heures une solution aqueuse de 0,5 partie de disulfite de sodium. Après 6 heures de réaction, le latex est refroidi à tempé- rature ambiante. Le taux de transformation est de 99,5 %. Le latex obtenu présente les caractéristiques suivantes: - quantité d'extrait sec: 33 % - diamètre moyen des grains: 0,13 pm - pH: 7,2 température de transition vitreuse du polymère: Tg = 34 C Ledit polymère obtenu n'est que partiellement soluble dans la diméthylformamide ou le tétrahydrofuranne; il est donc partiellement réticulé. Exemple 20 - 27 Mode général de préparation de latex de copolymères d'ester insaturé de l'acide furolque. Dans un réacteur en verre de deux litres muni d'un agitateur ancre on introduit: - 89 parties d'eau - 0,1 partie d'alkylsulfonate de sodium - 0,5 partie de vinylsulfonate de sodium. Le mélange réactionnel est purgé à l'azote puis chauffé à C. On introduit successivement: - 0,2 partie de persulfate d'ammonium - 99,5 parties de monomères sur 5 heures en continu - 0,6 partie de persulfate d'ammonium dissous dans 7 parties d'eau sur 7 heures en continu. Après 8 heures de polymérisation le latex est refroidi à température ambiante. On réalise les essais 20 à 27 suivants: - 20: essai témoin réalisé en l'absence de méthacrylate de 2-éthylfuroate, avec introduction en continu pendant 5 heures d'un mélange de styrène (S), acrylate du butyle (ABu) et d'acide acry- lique (AA) - 21: essai réalisé avec introduction en continu d'acide acrylique et de styrène entre O et 300 mn et introduction en continu de méthacrylate de 2-éthylfuroate (MEF) en continu entre 258 et 300 mn. - 22: essai réalisé avec introduction en continu d'acide acrylique et d'acrylate de butyle entre O et 300 minn, addition en continu de styrène entre O et 120 mn et entre 270 mn et 300 mn et addition en continu de MEF entre 120 et 270 mn. - 23: essai réalisé avec introduction en continu de styrène entre O et 120 mn et entre 270 et 300 mn, addition en continu d'acide acrylique et d'acrylate de butyle en continu entre O et 270 mn et addition en continu de MEF entre 120 et 270 mn. - 24: essai réalisé avec introduction en continu de styrène, acrylate de butyle et d'acide acrylique selon un rapport pondérai S/ABu/AA de 45,7/50, 3/4 entre 0 et 240 mn, et introduction en continu de styrène, acrylate de butyle, acide acrylique et méthacrylate de 2-éthylfuroate selon un rapport pondéral S/ABu/AA/IEF de 20,6/50,3/4/25,1 entre 240 et 300 mn - 25: essai analogue à l'essai 24 en remplaçant le méthacrylate de 2- éthylfuroate par la même quantité d'acrylate d'isopropylfuroate (APF) - 26: essai réalisé avec introduction en continu de styrène, acrylate de butyle et acide acrylique selon un rapport pondéral S/ABu/AA de 45,7/50, 3/4 pendant O à 180 mn et introduction en continu de styrène, acrylate de butyle, acide acrylique et méthacrylate de 2-éthylfuroate selon un rapport pondérai S/ABu/AA/MEF de 20,6/50,3/4/25,1 pendant 180-300 mn. - 27: essai analogue à l'essai 26 en remplaçant le méthacrylate de 2éthylfuroate par la même quantité d'acrylate d'isopropylfuroate. Les quantités de monomères mises en oeuvre et les caractéristiques des latex obtenus figurent aux tableaux III et III'. L'acrylate d'isopropylfuroate mis en oeuvre aux exemples 25 et 27 a été préparé de la manière suivante: On introduit à une température de 25 C dans un réacteur de 2 1 à double enveloppe avec circulation d'un liquide réfrigérant, muni d'un agitateur à ancre, sous débit d'azote et en atmosphère anhydre: 455 (3,5 moles) d'acrylate de monopropylèneglycol constitué d'environ 80 % en poids d'acrylate de 2-hydroxy-2 méthyléthyle et % en poids d'acrylate de 2hydroxy-1-méthyléthyle, et 387 g (4,9 moles) de pyridine anhydre. On ajoute alors doucement 503 g (3,85 moles) de chlorure de furoyle demanière à ne pas dépasser une température de 5 C. Cette température est maintenue constante pendant encore 1 heure, puis on laisse reposer la masse réactionnelle pendant 10 heures à température ambiante. Le mélange réactionnel est ensuite coulé dans une solution aqueuse contenant 4,5 moles d'acide chlorhydrique ainsi que de la glace. La phase organique constituée par l'ester recherché est séparée par décantation; elle est ensuite lavée avec une solution aqueuse à 10 % de bicarbonate de sodium, puis de nouveau avec de l'eau jusqu'à neutralité. On obtient après filtration un liquide visqueux incolore. Potentialité de réticulation des latex des exemples 20, 22 et 23 Les taux de gel T.G. en Z et les indices de gonflement I.G. sont mesurés selon la méthode décrite à l'exemple 18. Les mesures ont été réalisées à partir des films prépares à partir des latex des exemples 20, 22 et 23 et ayant subi les traitements k) à p) suivants: k) film exposé à l'air pendant 24 h à 25 C 1) film exposé à l'air pendant 8 jours à 25 C m) film exposé à l'air pendant 1 heure à 50 C n) film exposé à l'air pendant 24 h à 50 C o) film exposé à l'air pendant 1 h à 100 C p) film exposé à l'air pendant 8 h à IO0 Co Les résultats figurent au tableau V. Une détermination de la réticulation superficielle des films préparés à partir des latex des exemples 20-27 peut être obtenue par mesure de la dureté PERSOZ suivant la norme AFNOR T 30-016. Ces mesures ont été effectuées sur des films issus des latex des exemples 20 à 27 ayant subi des traitements thermiques (à 23 C, 50 ou 100 C) à l'air. Les durées des traitements et le résultat des mesures figurent au tableau V. Les propriétés viscoélastiques des films permettent également d'estimer leur niveau de réticulation après traitement à l'air. La mesure du module élastique a été réalisée à l'aide du RHEOMETRIX MS 7200, à partir des latex des exemples 20 à 23. Le principe de la mesure consiste à placer un film de polymère d'épaisseur h entre deux disques de rayon R dont les axes sont décalés l'un par rapport à l'autre d'une valeur a. On applique une vitesse de rotation W au plateau supérieur faisant ainsi subir au film une contrainte; cette contrainte est transmise au plateau inférieur sur lequel sont placés des capteurs de force. Cette contrainte peut se décomposer en deux forces: - une force Fx qui tend à ramener les axes dans Je prolon- gement l'un de l'autre; cette force est proportionnelle au module élastique - une force Fy perpendiculaire à Fx et proportionnelle au module visqueux. Le module élastique G' est donné par la formule: G' Fx. 1. h i R a La mesure est faite en fixant W à 0,4 rd/s et le rapport h/a à 40, à une température de 40 C ou 50' C. Le tableau VI indique le traitement subi par les films de latex des exemples 20 à 23 avant mesure du module élastique, ainsi que les résultats de cette mesure. TABLEAU I o::: : :: c> c, NO:: % en poids dans monomères::: : en poids dans copolymères NO rN..:Monomères/: :Conversion: o4: EX.::: toluene : Durée::: : :: MEF: S: A Bu: en:: en % : Men%EF: S: A Bu :::: ::: ::: : 2: 50: 50: -: 25: 1 h: 13,0: 54: 46: - : 3: 50: 50: -: 25: 2 h: 25,2: 55: 45: - : 4: 50: 50: -: 25: 4 h: 40,1: 54: 46: - : 5: 50: 50: -: 25: 6 h: 49,6: 55: 45: - : 6: 50: 50: -: 25: 8 h: 50,2: 51: 49: - : 7: 50: -: 50 : 25: 1h: 28,6: 66: -: 34 : 8:50: - 50 0: 25: 2 h: 38,0: 60: -: 40 : 9: 50: -: 50: 25: 4 h: 51,6: 57: -: 43 : 50: -: 50: 25: 6 h: 66,3: 52: 48 : 1]il: 50: - 50: 50: 2 h: 62,8: -: -: - : 12: 50: -: 50: 50: 2 h 30: 66,7: -: -: - : 13: 50: 25:' 25: 25: 1 h: 15,7: 54: 29: 17 : 14: 50: 25: 25: 25: 2 h: 27,9: 53: 31: 16 : 15: 50: 25: 25: 25: 4 h: 41,7: 47: 32: 21 : 16: 50: 25: 25: 25: 6 h: 49,4: 49: 31: 20 : 17: 50: 25: 25: 25: 9 h: 56,4: 50: 29: 21 :'C LL: T : TL0:0: : I '9L:g'9E: P ::' -S: :ú': ç'T cIq ::: ::: : ú'6: e'Z ::: *z uEgo T eyjz O ZZ99S LS : 5' 10J: MITA: 0099zsz o TABLEAU III N' U: : ::::: * Lnl :: x dans monomères: Taux : E.S. 0: : Exemple::conver- : . : pH : : Tg ::::: : sion: % jm:: m: :: ABu: S: AA:MEF::: :: ::: ::: :: :: : 50,0: 45,5: 4,0: -: 99,6: 51,6: 2,3: 0,116: + 18 ::: :: :: ::: 21: 50,0: 41,5: 4,0: 4,0: 99,5: 51,0: 2,3: 0,125: + 11 ::: :: :::: 22: 45,5: 25,0: 4,0: 25,0: 98,9: 50,1: 1,8: 0,113: + 14 ::: :: :: ::: ::: :: :::: 23: 45,5: 25,0: 4,0: 25,0: 98,6: 50,6: 1,7: 0,112: + 14 :::: ::::: E.S. signifie extrait sec. 0 signifie diamètre moyen des particules. *salnoDTaed sap uaeom aj,up aTglu2îs 0 *-Des iTelixe aTJTUSTG 'S'a : ':I: 8 6: -: 0 I:: ': O: L: o9 +: 6 0Z:66:s 8'L6: 01 t 5'5ú:OS: 9z: +: 601OZ 6e6: 8'86 01: 0 9Z ::: ,:::: :::: oOI +ie 510IlZ 68 Vs66 5 çlo voç05: S ::: : : 0: :: 6 +: 1l0I'Z: 8 8486 ç 5 v 5s0 05 VZ ::::: V :: W:S:nv:: :: Adé: gaz:W:vS:ngV: : mr:: %:uoF$::::::: z:,: Hd' ':: -1HAUOD:: alduaxa: : 0: 'S'S: xnBz: saagwouom suvp Z:: :::: : : V 0% III fiVHlVC o 1'ç: '6: 0'9:'Z8:: 0: q:: ::::::: DO[: ::: :D oOO::: 9: 'il: Z'9: Z 9L:: q :: * 9 ::: ::: :: :.::: : :: D.5 OS6: 9'69: 6 'E9:: 0 0: q I:: ::.: ::: :. ::::::: D o S: 0'96:'ge: 9 : 816: 0:0 sno I ::.:::::: O'c: 6'09: L'9 69:: 0: 0:: :::: ::: D o Z: :::: : :: DI: % Di: DI: % DZ: DI: % 9: mIF: ::::::: ::: ut Ez a-rduax2. ZZ aldmaxaT. OZ a-[duxa* ueatez o: o' A T lllvsig[va0 AI flVSI1VV LT: TSI: gT: ISI::: :* T: Y ZL:: 991: 91771 0: 81::: : q 8:: 591: Zú: LEú: Oú:: :: 1: q 'E:: 0SI: úZIr: 6ZI: O: q 9:: :*: *: *: *: *:::D o001: çI: 911T:::: 0 o: q:: 9ú1: 001: g: 011::1: :: : L T: î OE: OM:::: E: q:: SI: 9úI: LZI: úI: -: -: -: 1: q 8:: "T9: 9ZI: LIT: 9ZT:: : : LZ: Oi: q Z:: LZI: LOIT: 901: LOI: -: -: -: 6ZI: q 8:: -: -:- -: -:-:-: ZIT: LZI: q 9: D 0ç: OL 9 6: 9:6: 9: -: ZI: q:: 0: 19::: 9 -.: O0 : q :: ::: ::::::: -: -: -: -: -: -:ZI : OZI: STOw i: - -: -: -: O ú:I: E z[:9ZT: STo z -: : -0: -Z: 8Og: IZ: 9 9à: LEiT: --:-*:À-: -: -: -: Zú1:LZI: r S:: -: -: -: - : -: - Z L:LZI: O:: -: -: -: - 8: 911:ZI: 0ZI:LZI::: 111: L6: ç: I: -: -: -:-: L: D oEZ: 06: Z8: 601: 98 -: - oi: LZI: q ZL:: IL: 9: 06: OL: -: 86: 9ZI::: 9S: L 9:,: L: 68: I6: 16: 9ZI::: -: -: -: -: -: ú8: OZI: I 9:: ::: :: :: :: :: : 9z:: :::: z::: . :: o CY% saTdmaxa sep xael sap s ue ZOSE ad larna: uaaTll: A::olvi: A nVMT3V& %0 Ào Lnl Traitement:: T C de: Module G' en N/m2 des latex du film à tester:: des exemples ::: ::: la mesure :: :: : T C: Durée:: 20: 21: 22: 23: :: :: : ::: ::: : : :: :: 24 h: 16 000: 14 400: 16 800: 16 000: 23 C: 48 h: 40 C: 15,800: 16 300: -: -: : 10 j: -: -: 20 000: 24 00:2400 : 35 j: 15 400: 18 700:: - : *:: ::: ':: ':: ,::: : 1 h 30: 14 200: 16 800: 22400: 18 000: C: 24 h: 50 C: 13 600: 19 200: -: -: :: 72 h: 13 200: 20 000: 28 000: 24 000: :.:: ::: : 3 h 30: 17 200: -: 24 000: 20 000: C: 12 h: 40 C: -: - 25 600: 29 600: : 14 h: 16 800: -: 32 000: 34 000: REVENDICATIONS 1) Polymères réticulables caractérisés en ce qu'ils sont constitués de: 1 à 100 % de- motifs dérivés d'un ester insaturé de l'acide furoique de formule: R O O CH2= C-C-O- R' -O-C (I) n o À R représente de l'hydrogène ou un groupe alkyle en Cl-C2 R' représente un radical alkylène linéaire ou ramifié en C -C n représente un nombre entier allant de 1 à 4 À et O à 99 % de motifs dérivés d'au moins un monomère insaturé copolymérisable avec ledit ester insaturé de formule I 2) Polymères réticulables selon la revendication 1 caractérisés en ce qu'ils sont constitués de: 1 à 50 Z de motifs dérivés d'ester insaturé de l'acide furolque de formule (I) et de 50 à 99 % de motifs dérivés d'au moins un monomère insaturé copolymérisable avec ledit ester insaturé de formule (I) 3) Polymères réticulables selon la revendication 1 ou 2 caractérisés en ce que dans la formule I, R représente un groupe alkyle en C 4) Polymères réticulables selon l'une quelconque des revendications précédentes caractérisés en ce que dans la formule I, R' représente un radical alkylène linéaire ou ramifié en C2-C4 ) Polymères réticulables selon l'une quelconque des revendications précédentes caractérisés en ce que dans la formule I n est égal à 1. 6) Polymères réticulables selon l'une quelconque des revendications précédentes caractérisés en ce que l'ester insaturé de l'acide furoique de formule I est l'acrylate ou le méthacrylate de 2éthylfuroate, un acrylate ou méthacrylate d'isopropylfuroate; 7) Polymères réticulables selon l'une quelconque des revendications précédentes caractérisés en ce que le monomère est un diène conjugué, un monomère acrylique ou méthacrylique, un monomère vinylaromatique, un mono-ou un di-acide carboxylique présentant au moins une insaturation éthylènique, un halogénure de vinyle ou de vinylidène, un ester vinylique d'acide carboxylique ou un acide sulfonique insaturé. 8) Polymères réticulables selon la revendication 7 caractérisés en ce que le monomère est du butadiène, de l'acrylate de butyle, du styrène ou de l'acide acrylique. 9) Polymères réticulables en dispersion aqueuse caractérisés en ce que ladite dispersion contient de 1 à 65 % en poids d'extrait sec constitué de particules des polymères réticulables faisant l'objet de l'une quelconque des revendications 1 à 8. ) Polymères réticulables en dispersion aqueuse selon la revendication 9 caractérisés en ce que le poids d'extrait sec est de 45 - 55 % par rapport au poids de dispersion aqueuse. 11) Polymères réticulables en dispersion aqueuse selon la revendication 9 ou 10 caractérisés en ce que les particules de polymères réticulables présentent un diamètre de 0,05 - 1,5 pm. 12) Polymères réticulables en dispersion aqueuse selon la revendication 11 caractérisés en ce que le diamètre des particules est de 0,1 - 0,2 Mm. 13) Procédé de préparation des polymères réticulables faisant l'objet de l'une quelconque des revendications 1 à 12 caractérisé en ce qu'une composition monomère constituée de: 1 à 100 % de l'ester insaturé de l'acide furolque de formule I et 0 à 99 % d'au moins un desdits monomères insaturés non hydrolysables copolymérisables avec ledit ester de formule I, est polymérisée en émulsion aqueuse en présence d'un amorceur hydrosoluble et éventuellement d'un émulsifiant et en ce que les particules de polymères réticulables sont éventuellement séparées du milieu réactionnel. 14) Procédé selon la revendication 13) caractérisé en ce que la quantité d'amorceur est comprise entre 0,05 et 2 % en poids par 26 Z2576600 rapport au poids de la composition monomère. ) Procédé selon la revendication 13 ou 14 caractérisé en ce que la quantité d'émulsifiant est comprise entre 0,01 et 5 % par rapport au poids de la composition monomère. 16) Procédé selon l'une quelconque des revendications 13 à 15 caractérisé en ce que l'opération de polymérisation est réalisée à une température comprise entre 0 et 110 C. 17) Procédé selon la revendication 16 caractérisé en ce que l'opération de polymérisation est réalisée à une température comprise entre 20 et 90 C. 18) Application des polymères réticulables faisant l'objet de l'une quelconque des revendications 1 à 12 à la fabrication de revêtements.